(57)【要約】      （修正有）【課題】簡易かつコストが低減できる三次元カムの製造方法およびこれに用いられる粉末成形装置を提供する。【解決手段】上下各面におけるカム軸用中空円７のカムノーズ部３側の半円外周の位置に、カムノーズ部３に向かって深さと幅とが大きくなる凹部６を有した形状である。圧縮成形５を上側からのみのプレスにより成形する。これにより下側より上側の密度が大きく、カムベース部２下側よりカムノーズ部３下側の密度が大きくなり、この密度差によって、カムの焼結時にテーパー形状が形成され、目標形状１の三次元カムを得る。【選択図】      図１
2004300475.tif 000002
【特許請求の範囲】
【請求項１】
鉄合金粉末を一方側のみから圧縮成形して、三次元カム形状とは相違する目標形状の成形体とした後、前記成形体を焼結することにより、前記目標形状から三次元カム形状に変形させることを特徴とする三次元カムの製造方法。
【請求項２】
前記圧縮成形は、上側のみから行うことを特徴とする請求項１に記載の三次元カムの製造方法。
【請求項３】
前記三次元カム形状は、圧縮成形された一方側のカムノーズ部に斜面が形成された形状であることを特徴とする請求項１または請求項２に記載の三次元カムの製造方法。
【請求項４】
前記目標形状は、上下各面におけるカム軸用中空円のカムノーズ部側の半円外周の位置に、カムノーズ部に向かって深さと幅とが大きくなる凹部を有した形状であることを特徴とする請求項１乃至請求項３のいずれか１項に記載の三次元カムの製造方法。
【請求項５】
前記成形体は、各位置において密度差を有することを特徴とする請求項１乃至請求項４のいずれか１項に記載の三次元カムの製造方法。
【請求項６】
前記成形体は、下側より上側の密度が大きく、カムノーズ部下側よりカムベース部下側の密度が大きいことを特徴とする請求項１乃至請求項５のいずれか１項に記載の三次元カムの製造方法。
【請求項７】
前記成形体の理論密度比が８５〜９３％であることを特徴とする請求項１乃至請求項６のいずれか１項に記載の三次元カムの製造方法。
【請求項８】
前記目標形状は、カムベース部外面とカムベース部側のカム軸用中空円との距離が、カムノーズ部上側先端とカム軸用中空円との距離の０．２倍以下であり、
カムの高さが、カムノーズ部上側先端とカム軸用中空円との距離の１．８倍以上であり、
凹部の幅が、カムノーズ部上側先端とカム軸用中空円との距離の１／３倍以上であり、
凹部の深さが、カムの高さの０．２倍以上であることを特徴とする請求項４乃至請求項７のいずれか１項に記載の三次元カムの製造方法。
【請求項９】
内孔を有するダイと、その内孔に配置されるコアロッドと、ダイおよびコアロッドの間隙に配置され、固定可能に取り付けられた下パンチと、これに対向する摺動可能な上パンチと、を有するカム用の粉末成形装置であって、
該下パンチおよび上パンチの各対向面が、コアロッド接触部分におけるカムノーズ部形成側の半円の位置に、カムノーズ部形成側に向かって高さと幅とが大きくなる凸部を有する形状であることを特徴とするカム用の粉末成形装置。
【発明の詳細な説明】
【０００１】
【発明の属する技術分野】
本発明は、内燃機関に用いられるカムシャフトの三次元カムの製造方法およびこれに用いられる粉末成形装置に関し、詳しくは、簡易かつコストが低減された三次元カムの製造方法に関する。
【０００２】
【従来の技術】
内燃機関（エンジン）の動弁装置には、カムシャフトが用いられる。このカムシャフトに備えるカムとして、図１（ａ）に示すような、三次元カム１が知られている（例えば、特許文献１〜３参照）。この三次元カム１は、カムノーズ部３の片面側のスラスト方向に斜面（テーパー）４が形成されたものであり、バルブの開閉弁時期や開弁時間、バルブリフト特性等のバルブ特性を可変にするために用いられるものである。
【０００３】
この三次元カム１の製造方法として、以下の方法が知られている。一つは、通常の形状を有するカム（テーパーの形成されていないカム）を作製し、そのカムノーズ部３をテーパー形状４となるように切削、研磨することにより三次元カム１に修正する方法である（例えば、特許文献１参照）。もう一つは、鉄合金粉末を圧縮成形する際に、三次元カム形状とする方法である（例えば、特許文献２，３参照）。具体的には、図４に、焼結材料を圧縮成形する粉末成形装置５０の断面図を示すように、プレス型のカムノーズ部３に対応する部分（上パンチ５７、下パンチ５８またはダイ５５）をテーパー形状にしておき、焼結前の圧縮成形時にカムノーズ部３をテーパー形状４とした成形体５２を作製する。その後、その成形体５２を焼結することにより三次元カム１を得るものである。
【特許文献１】
特開平１０−０４４０１４号公報
【特許文献２】
特開２００１−０９０８０８号公報
【特許文献３】
特開昭５５−０８１２１２号公報
【０００４】
【発明が解決しようとする課題】
しかしながら、三次元カム１のカムノーズ部３を切削、研磨する方法では、カムのカムノーズ部３を曲面（三次元形状）であるテーパー形状４に加工することが困難であった。そして、カム材は固いため、切削、研磨に時間がかかるとともに、そのコストも高くなるという問題があった。
【０００５】
また、粉末成形装置５０におけるプレス型のカムノーズ部３に対応する部分をテーパー形状にする方法では、プレス型のカムノーズ部対応部分５４を曲面（三次元形状）であるテーパー形状に加工することが困難であった。そのため、プレス型の切削、研磨に時間がかかるとともに、そのコストも高くなる。さらに、このプレス型を用いた粉末成形装置５０は、プレス時に大きな圧力がかかるため、プレス時の位置決めを間違えると、上パンチ５７の下端とダイ５５の段差部分がぶつかり、上述のカムノーズ部対応部分５４が破損しやすい。そのため、さらにコストが高くなるという問題があった。
【０００６】
そこで、本発明は、こうした問題を解決し、時間がかからず、コストが低減され、簡易に行うことができる、三次元カムの製造方法およびこれに用いられる粉末成形装置を提供することを目的とする。
【０００７】
【課題を解決するための手段】
上記課題を解決する本発明の三次元カムの製造方法は、鉄合金粉末を一方側のみから圧縮成形して、三次元カム形状とは相違する目標形状の成形体とした後、前記成形体を焼結することにより、前記目標形状から三次元カム形状に変形させることに特徴を有する。
【０００８】
この発明によれば、三次元カムとは異なる形状のカム成形体を一方向からの圧縮成形により形成することで、焼結前のカム成形体に密度差を設けることができる。このとき、カム成形体の圧縮成形された側の密度が相対的に高くなる。そして、この所定の密度差を有する成形体について、焼結時の鉄合金粉末の収縮量の違いを利用することにより、カム成形体のカムノーズ部に斜面を形成することができる。こうして、三次元形状のカムが作製される。そのため、カムや粉末成形装置のパンチ型を三次元形状に加工せずにすむので、三次元カムを簡易に製造することができる。さらに、この三次元カムの製造方法は、従来の各方法に比べ、研磨等の時間がかからず、コストも低減されたものである。
【０００９】
上記本発明の三次元カムの製造方法において、前記圧縮成形は、上側のみから行うことに特徴を有する。この上側とは、カム成形体を圧縮成形する際の上側を示す。また、上記本発明の三次元カムの製造方法において、前記三次元カム形状は、圧縮成形された一方側のカムノーズ部に斜面が形成された形状であることに特徴を有する。
【００１０】
上記本発明の三次元カムの製造方法において、前記目標形状は、上下各面におけるカム軸用中空円のカムノーズ部側の半円外周の位置に、カムノーズ部に向かって深さと幅とが大きくなる凹部を有した形状であることに特徴を有する。
【００１１】
この発明によれば、一方向から圧縮成形された目標形状の成形体が、カムノーズ部に斜面を形成することができる密度差を有するものとなる。そして、この目標形状の成形体を成形するための粉末成形装置は、ダイ内周面や、上パンチ、下パンチの各部品を三次元形状にすることなく、凹部に対応する凸部を有したストレート形状とすることができる。そのため、粉末成形装置の各部品を簡易に作製でき、全体として三次元カムの製造にかかるコストおよび時間を低減させることができる。
【００１２】
上記本発明の三次元カムの製造方法において、前記成形体は、各位置において密度差を有することに特徴を有する。具体的には、前記成形体は、下側より上側の密度が大きく、カムノーズ部下側よりカムベース部下側の密度が大きいことに特徴を有する。また、上記本発明の三次元カムの製造方法において、前記成形体の理論密度比が８５〜９３％であることが好ましい。さらに、上記本発明の三次元カムの製造方法において、前記目標形状は、カムベース部外面とカムベース部側のカム軸用中空円との距離が、カムノーズ部上側先端とカム軸用中空円との距離の０．２倍以下であり、カムの高さが、カムノーズ部上側先端とカム軸用中空円との距離の１．８倍以上であり、凹部の幅が、カムノーズ部上側先端とカム軸用中空円との距離の１／３倍以上であり、凹部の深さが、カムの高さの０．２倍以上であることが好ましい。
【００１３】
この発明によれば、焼結前の成形体が、所定の密度差、理論密度比、寸法を有することにより、焼結後のカムのカムノーズ部に良好にテーパー形状を形成することができ、三次元形状のカムを容易に得ることができる。
【００１４】
上記課題を解決する本発明の粉末成形装置は、内孔を有するダイと、その内孔に配置されるコアロッドと、ダイおよびコアロッドの間隙に配置され、固定可能に取り付けられた下パンチと、これに対向する摺動可能な上パンチと、を有するカム用の粉末成形装置であって、該下パンチおよび上パンチの各対向面が、コアロッド接触部分におけるカムノーズ部形成側の半円の位置にカムノーズ部形成側に向かって高さと幅とが大きくなる凸部を有する形状であることに特徴を有する。
【００１５】
この発明によれば、ダイ内周面が三次元形状とならず、ストレートな形状とすることができる。また、下パンチ、上パンチ等の各部品も複雑な形状とならない。そのため、粉末成形装置を簡便に製造することができ、また、粉末成形装置の使用時にも各部品が破損しにくい。その結果、本発明の粉末成形装置は、各部品の寿命が長くなり、三次元カムの製造にかかるコストを低減できる。
【００１６】
【発明の実施の形態】
以下に、図を用いて本発明の三次元カムの製造方法および粉末成形装置について説明する。
【００１７】
（三次元カムの製造方法）
本発明の三次元カムの製造方法により得られる三次元形状のカム１は、図１（ａ）に示すように、カムベース部２とカムノーズ部３とからなり、カムベース部２にはカム軸用中空円（空洞）７が形成されており、カムノーズ部３にはスラスト方向にテーパー形状（斜面）４が形成されているものである。
【００１８】
本発明の三次元カムの製造方法においては、まず、鉄合金粉末を圧縮成形し、最終的に得たい三次元カム形状１（図１（ａ）参照）とは相違する、目標形状の成形体５（図１（ｂ）参照）とする（圧縮成形工程、図３参照）。その後、圧縮成形された成形体５を焼結することにより三次元カム形状１に変形させる（焼結工程）。
【００１９】
本発明においては、図３の粉末成形装置２０の断面図に示すように、カムの成形体５を一方側からのみから加圧して成形する（図３（ａ）矢印２３参照）。これより、成形体５のカムノーズ部３のスラスト方向において密度差ができる。この密度差による焼結時の鉄合金粉末の収縮量の違いを利用して、焼結時にカムノーズ部３にテーパー４が形成される。成形体５を焼結した後は、三次元形状のカム１となる。なお、通常、カムの焼結前の成形体は上下両側より加圧して成形されるものである。本発明においては、この上下両側からの加圧を、一方側のみ、特に上側からの加圧としたところに特徴を有している。ここで、本発明において、カムを説明する場合の上下とは、製造工程における圧縮成形時、焼結時にカムを置いた状態での上下をいう。
【００２０】
圧縮成形工程について説明する。
【００２１】
圧縮成形工程においては、粉末成形装置２０を用いて一方側のみから鉄合金粉末２１をプレス（圧縮成形）し、成形体５を作製する。このプレスは、下側のパンチ２８を固定して、上側のパンチ２７のみを動かし、上側からプレスする。このプレス時の圧力は、特に限定されないが、４〜１０ｔｏｎ／ｃｍ２程度とする。なお、上側のパンチ２７を固定して、下側のパンチ２８のみを動かし、下側からプレスすることも可能である。
【００２２】
このようにプレスすることで、圧縮成形された焼結用鉄合金粉末の成形体５は、成形体の各位置において密度差を有することとなる。具体的には、上側のみから圧縮成形された焼結用鉄合金粉末の成形体は、下側よりも加圧された上側の密度が大きく、カムノーズ部３下側よりカムベース部２下側の密度が大きくなる。
【００２３】
成形体５の密度について図２（ｂ２）に示した成形体５のスラスト方向の断面図を用いて説明する。カムベース部上面１１よりもカムベース部下面１２の方が密度が小さい。カムベース部２のカム軸用中空円７におけるカムノーズ部３側に設けられた凹部６、６’（後述する。）を有する位置では、上面１３よりも下面１４の方が密度が小さい。カムノーズ部上面１５よりもカムノーズ部下面１６の方が密度が小さい。カムベース部２、カムベース部２のカムノーズ部３側に設けられた凹部６、カムノーズ部３の各上面側では、ほぼ同程度の密度である。一方、カムの下面側では、カムベース部下面１２よりもカムノーズ部下面１６の密度が小さい。
【００２４】
この圧縮成形された鉄合金粉末の成形体５の理論密度比は、８５〜９３％程度とする。理論密度比が８５％未満であると、成形後のカムベース部２に密度差が生じ、焼結後にカムベース部２がテーパー形状となる。理論密度比が９３％より大きくなると、成形時にカムノーズ部３における密度差が大きくならず、焼結後にカムノーズ部３にテーパー形状４が得られない場合がある。理論密度比は、好ましくは、８８〜９０％程度である。なお、理論密度比とは、成形体５の理論密度に対する、圧縮された成形体５の平均密度の比である。
【００２５】
圧縮成形された後の成形体５の形状（目標形状）について、図１（ｂ）および図２（ａ）〜（ｃ）を用いて説明する。この成形体５の形状は、上述の密度差を生じさせることと密接に関連する。
【００２６】
図２（ａ）はカム成形体５の上面図を示し、図２（ｂ１）、（ｂ２）は（ａ）におけるＡ−Ａ’断面（カムノーズ部先端８、９を通るスラスト方向の断面）およびカム成形体５の各寸法を示し、図２（ｃ）は（ｂ１）におけるＢ−Ｂ’断面（成形体５の凹部６を含む、上面図と平行な断面）を示したものである。
【００２７】
この成形体５の形状は、図１（ｂ）、図２に示すように、通常のカム形状におけるカム軸用中空円７のカムノーズ部３側の半円外周の位置に、カムノーズ部３に向かって深さと幅とが徐々に大きくなる凹部６を有した形状である。凹部６は、図１（ｂ）および図２（ａ）に示すように、成形体５の中空円７の中心Ｏを通る直線でカムベース２側とカムノーズ３側とに分けたときに、この直線上においては深さがない。凹部６は、この位置からカムノーズ部３側に向かい、徐々に深くなっていく。また、凹部６は、先の中空円７の中心Ｏを通る直線上においては、カムの中空円７とカムの外壁との距離よりも短い幅Ｉを有し、カムノーズ部３側に向かい、この幅が徐々に広くなっていく。なお、凹部６のカムベース部２側端における幅Ｉは、凹部６のカムノーズ部３側先端における幅ｆよりも小さければよく、幅Ｉは０（ゼロ）でもよい。幅Ｉがない場合には、凹部６を上面から見ると、三日月を上下方向に縮めたような形状となっている。このような凹部６がカム成形体５の上面に設けられるとともに、同様の形状の凹部６’がカム成形体５の下面に設けられる。このカムの上下各面に設けられた凹部６、６’は、最もカムノーズ部３寄りの位置において、同一の深さｅ，ｅ’と幅ｆ、ｆ’を有する。なお、ここでのカムの高さｂは、カムのスラスト方向の幅を指す。
【００２８】
具体的には、カムベース部２外面とカムベース部２側のカム軸用中空円７との距離ｃ（図２（ｂ１）におけるｃ）が、カムノーズ部上側先端９とカム軸用中空円７との距離ａ（図２（ｂ１）におけるａ）の０．２倍以下であり、カムの高さｂ（図２（ｂ１）におけるｂ）が、カムノーズ部上側先端９とカム軸用中空円７との距離ａの１．８倍以上であり、凹部６の幅ｆ、ｆ’（図２（ｂ１）におけるｆ、ｆ’）が、カムノーズ部上側先端９とカム軸用中空円７との距離ａの１／３倍以上であり、凹部６の深さｅ（図２（ｂ１）におけるｅ、ｅ’）が、カムの高さｂの０．２倍以上である形状とする。なお、カムノーズ部上側先端９とカム軸用中空円７との距離ａは、圧縮成形したカムを焼結した後の値である。
【００２９】
ｃがａの０．２（１／５）倍以下であることにより、カムベース部２側はカムノーズ部３側に比べて面圧が上がり、カムベース部２におけるスラスト方向での密度差が発生しにくくなる。ｃがａの０．２倍より大きくとなると、カムベース部２にも密度差が生じ、焼結後にテーパー形状となってしまう場合がある。なお、通常、ｃがａの０．１倍以上とする。好ましくは、ｃがａの０．１５倍以上０．２倍以下である。
【００３０】
ｂがａの１．８倍以上であることにより、成形後にカムノーズ部３のスラスト方向に十分な密度差が生じるため、焼結後にカムノーズ部３にテーパー形状４が得られる。ｂがａの１．８倍未満となると、成形後にカムノーズ部３のスラスト方向で十分な密度差が生じなくなるため、焼結後にカムノーズ部３のテーパー形状４が得にくくなる。なお、通常、ｂがａの２．０倍以上とする。好ましくは、ｂがａの２．２倍以上２．５倍以下である。
【００３１】
ｆ、ｆ’がａの１／３倍以上であることにより、カムノーズ部３の中空円７側に大きな密度差が生じないため、この位置がテーパー形状とならずにすむ。ｆ、ｆ’が１／３未満であると、カムノーズ部３の中空円７側に密度差が生じ、この位置がテーパー形状となる場合がある。
【００３２】
ｅ，ｅ’がｂの０．２（１／５）倍以上であることにより、カムノーズ部３の中空円７側に大きな密度差が生じず、この位置がテーパー形状とならずにすむ。ｅ，ｅ’がｂの０．５倍未満となるとカムノーズ部３の中空円７側に密度差が生じてこの位置がテーパー形状となる場合がある。
【００３３】
こうしたカムの成形体５の大きさは、特に限定されないが、焼結による収縮を考慮して、カムの長さ（カム軸に垂直となる方向のカムの最大長さ）ｇ（図２（ｂ１）におけるｇ）が２０〜５０ｍｍ程度、カム軸用中空円７の直径ｈ（図２（ｂ１）におけるｈ）が１０〜３０ｍｍ程度とする。また、カムの高さｂが２０〜４０ｍｍ程度、カムベース部２外面とカムベース部２側のカム軸用中空円７との距離ｃが２〜５ｍｍ程度、カムノーズ部３下側先端とカム軸用中空円７との距離ｄ（図２（ｂ１）におけるｄ）が１０〜２０ｍｍ程度とする。
【００３４】
圧縮成形される鉄合金粉末は、焼結後の強度等を考慮してその組成が決められる。この鉄合金粉末の組成や組成比は、特に限定されず、従来公知のものとすることができる。具体的には、鉄（Ｆｅ）粉末に、黒鉛（Ｃ）、銅（Ｃｕ）、ニッケル（Ｎｉ）、クロム（Ｃｒ）、モリブデン（Ｍｏ）等を添加することができる。これらは、通常、各々０．５〜１０質量％程度添加される。さらに具体的には、Ｆｅ−Ｃ−Ｃｕ、Ｆｅ−Ｃ−Ｃｕ−Ｎｉ等の組成にすることができる。
【００３５】
なお、圧縮成形時の温度は、通常の温度と同様であり、室温（ＲＴ）〜２００℃程度で行う。また、圧縮成形時の成形体５の周囲の雰囲気は、通常の圧縮成形時の雰囲気と同様にして行われる。また、圧縮成形をする際は、上パンチ２７を駆動させて圧縮し、その後、通常と同様に成形体５を粉末成形装置２０から取り出せばよい。圧縮成形工程は、このような圧縮成形を行うことができる、後述する本発明の圧縮成形装置を用いて行われる。
【００３６】
次いで、焼結工程について説明する。
【００３７】
上述の成形工程にて圧縮成形された成形体５は、従来公知の方法で焼結される。この際、成形体５は、プレスされて密度が高く構成されている側を上側にした状態で焼結されてもよく、逆に、密度が高く構成されている側を下側にした状態で焼結されてもよい。
【００３８】
焼結時の温度は、通常の温度と同様であり、特に限定されないが、１１００〜１２００℃程度で行う。焼結時の成形体５の周囲の雰囲気は、通常の焼結時の雰囲気と同様であり、特に限定されないが、Ａｘガス、Ｒｘガス、真空等の雰囲気の下で焼結が行われる。成形体の焼結にかかる時間は、通常の時間と同様であり、特に限定されないが、０．２５〜１．０時間程度である。焼結工程は、このような焼結を行うことのできる従来公知の焼結装置を用いて行われる。
【００３９】
このようにカム用の成形体５を焼結すると、図２（ｄ）に示すように、焼結時の成形体５の上側に、カムノーズ部３のテーパー形状（斜面）４が形成された三次元形状のカム１となる。
【００４０】
成形体５の焼結工程の後、形成された三次元カムの形状を整えるために、従来公知の方法で、研磨、ポリッシング等を行うことにより、三次元カムが製造される。研磨は、ＮＣ研磨機等により行われる。
【００４１】
このように、本発明の三次元カムの製造方法は、焼結によりカムノーズ部３のテーパー形状４が形成されるため、従来のような、カムやパンチ型を三次元形状に切削、研磨するための時間がかからず、コストが低減され、簡易に行うことができるものである。なお、本発明の三次元カムの製造方法は、後述する本発明の粉末成形装置と、通常の焼結装置とを備えた三次元カムの製造システムにより、実現することができる。
【００４２】
（粉末成形装置）
本発明の三次元カムの製造方法において、鉄合金粉末を圧縮成形する際に用いられる粉末成形装置について、図３を参照して説明する。
【００４３】
図３に示すように、粉末成形装置２０は、内孔を有するダイ２５と、その内孔に配置されるコアロッド２６と、ダイ２５およびコアロッド２６との間隙に配置され、固定可能に取り付けられた下パンチ２８と、これに対向する摺動可能な上パンチ２７と、を有する。下パンチ２８を固定し、上パンチ２７を可動とすることにより、上側のみから加圧成形することができ、上述のように密度差を有する成形体５（図１（ｂ）参照）を形成することができる。
【００４４】
ダイ２５の有する内孔は、図２（ａ）に示すカム上面図の外側形状を形成できる形状となっている。コアロッド２６は、カム軸用中空円７に対応した形状となっている。
【００４５】
下パンチ２８および上パンチ２７は、その各対向面、すなわち、鉄合金粉末と接触する面が、コアロッド２６と接触する部分におけるカムノーズ部３形成側の半円の位置に、カムノーズ部３形成側に向かって高さと幅とが徐々に大きくなる凸部２９、２９’を有する形状とする。この凸部２９は、圧縮成形後のカム成形体５における凹部６に対応するものである。上パンチ２７と下パンチ２８がこうした形状になっていることで、上述のカム用の成形体５を形成することができる。
【００４６】
このように、本発明の粉末成形装置２０は、従来のように上パンチ２７やダイ２５の形状を三次元カム１のカムノーズ部３のテーパー形状（斜面）４を成形する三次元の形状にせずにすむ。そして、下パンチ２８、上パンチ２７、ダイ２５の各部品（金型）は、曲面はあるものの、装置の高さ方向においてはストレートな形状であり、三次元的な曲面を有さないため、簡便に作製できる。また、この粉末成形装置２０は、三次元カムの成形体５を加圧成形した場合に、上パンチ２７に加圧による大きな負担がかかりにくく、破損しにくい。これも、上パンチ２７がカムノーズ部３の斜面４を形成する三次元の形状ではないためである。このように、粉末成形装置２０の各部品が簡便に製造でき、その各部品の寿命が長くなるため、従来の三次元カムを成形するための粉末成形装置５０（図４参照）に比べて、コストを低減できる。
【００４７】
【実施例】
以下に、実施例と比較例によって本発明をさらに具体的に説明する。
（実施例１）
純鉄（Ｆｅ）粉に黒鉛（Ｃ）粉末を１質量％、亜鉛（Ｓｔ−Ｚｎ）粉末を１質量％添加し、混合した粉末を図３に示した粉末成形装置にて圧縮成形した。粉末成形装置に用いる各金型について、図２（ｂ１）における寸法が表１のものとなるようにした。粉末成形装置のダイ、コアロッド、下パンチを固定し、上パンチのみで圧縮成形して図１（ｂ）に表したものと同様のカム成形体とした。この成形体について、圧縮成形された側を上側として、Ａｘガス雰囲気の焼結炉で１１５０℃程度、３０分間の焼結を行った。その結果、カムノーズ部の上側にスラスト方向にテーパーが形成された３次元カムが得られた。この三次元カムの寸法およびｄ／ａの比、および判定を表２に示す。判定は、ｄ／ａが１．２以上の場合を○とし、ｄ／ａが１．２未満の場合を×とした。なお、各表中ａ〜ｆの数値の単位はｍｍである。
（比較例１〜７）
粉末成形装置に用いる各金型の寸法および理論密度比を表１に示すものとした他は、実施例１と同様にして、三次元カムを作製した。その結果を表２に示す。
【００４８】
【表１】
2004300475.tif 000003
【００４９】
【表２】
2004300475.tif 000004
このように、焼結前のカム成形体を上述の寸法比の範囲内で作製した実施例１は、良好なテーパー形状を有する三次元カムを作製することができた。そして、粉末成形装置の形状を複雑にすることなく、容易かつコスト、時間がかからずにテーパー形状を有する三次元カムを製造することができた。
【００５０】
【発明の効果】
以上説明したように、本発明の三次元カムの製造方法によれば、三次元カムとは異なる形状のカム成形体を一方向からの圧縮成形により形成することで、焼結前のカム成形体に密度差を設けることができる。このとき、カム成形体の圧縮成形された側の密度が相対的に高くなる。そして、この密度差を有する成形体を焼結することにより、鉄合金粉末の収縮量の違いを利用してカム成形体のカムノーズ部に斜面を形成することができる。こうして容易に三次元形状のカムを得ることができる。そのため、カムや粉末成形装置のパンチ型を三次元形状に加工せずにすむので、三次元カムを簡易に製造することができる。また、この三次元カムの製造方法は、従来の各方法に比べ、時間がかからず、コストが低減されたものである。
【００５１】
また、本発明のカム用の粉末成形装置によれば、ダイ内周面が三次元形状とならず、ストレートな形状とすることができる。また、下パンチ、上パンチ等の各部品も複雑な形状とならない。そのため、粉末成形装置の各部品を簡便に製造することができ、また、粉末成形装置の使用時にも各部品が破損しにくい。その結果、本発明の粉末成形装置は、各部品の寿命が長くなり、三次元カムの製造にかかるコストを低減できる。
【図面の簡単な説明】
【図１】本発明の三次元カムの製造方法により製造される三次元カムおよびその製造途中段階の鉄合金粉末成形体を示す斜視図である。
【図２】本発明の三次元カムの製造方法における圧縮成形後の鉄合金粉末成形体の上面図および断面図と、焼結後の三次元カムの断面図である。
【図３】本発明の粉末成形装置の使用状態を示す断面図である。
【図４】従来の三次元カムの製造に用いられる粉末成形装置の断面図である。
【符号の説明】
１  三次元カム
２  カムベース部
３  カムノーズ部
４  カムの斜面（テーパー形状）
５、５（ＰＰ）  カムの圧縮成形後の成形体
６、６’  カム軸用中空円のカムノーズ部側半円外周に設けられた凹部
７  カム軸用中空円
８  カムノーズ部下側先端
９  カムノーズ部上側先端
１１  カムベース部上面
１２  カムベース部下面
１３  中空円外周の上面
１４  中空円外周の下面
１５  カムノーズ部上面
１６  カムベース部下面
２０  本発明の粉末成形装置
２１、５１（ＰＷ）  鉄合金粉末
２３、５３  プレス方向
２５、５５  ダイ
２６、５６  コアロッド
２７、５７  上パンチ
２８、５８  下パンチ
２９  各パンチに設けられた凸部
５０  従来の三次元カム製造に用いられる粉末成形装置
５２  従来の三次元カムの圧縮成形後の成形体
５４  パンチ型のカムノーズ部対応部分
ａ  カムノーズ部上側先端とカム軸用中空円との距離
ｂ  カムの高さ
ｃ  カムベース部外面とカムベース部側のカム軸用中空円との距離
ｄ  カムノーズ部下側先端とカム軸用中空円との距離
ｅ，ｅ’  凹部の高さ
ｆ、ｆ’  凹部の幅
ｇ  カムの長さ
ｈ  カム軸用中空円の直径
Ｉ  凹部のカムベース側端における幅
Ｏ  カム軸用中空円の中心
【図１】
2004300475.tif 000005
【図２】
2004300475.tif 000006
【図３】
2004300475.tif 000007
【図４】
2004300475.tif 000008